СПОСОБ ИЗГОТОВЛЕНИЯ ТЕРМИЧЕСКИ ОБРАБОТАННОГО И ПОДВЕРГНУТОГО ТРАВЛЕНИЮ/ФРЕЗЕРОВАНИЮ ИОННЫМ ПУЧКОМ ПОКРЫТОГО ИЗДЕЛИЯ С ИСПОЛЬЗОВАНИЕМ ЗАЩИТНОЙ ПЛЕНКИ ИЗ АЛМАЗОПОДОБНОГО УГЛЕРОДА (DLC)

1. Способ изготовления покрытого изделия, включающий в себя:
обеспечение стеклянного субстрата, включающего в себя первую и вторую главные поверхности, причем первая главная поверхность подвергнута воздействию оловянной ванны во время производства стеклянного субстрата, а вторая главная поверхность, являющаяся противоположной первой главной поверхности, подвергнута травлению кислотой;
обработку ионным пучком первой главной поверхности субстрата так, чтобы удалить поверхностную часть субстрата, включающую в себя одно или более из олова, оксида олова и/или поверхностных загрязняющих примесей;
расположение содержащего цирконий слоя на первой главной поверхности после упомянутой обработки ионным пучком и
расположение включающего в себя алмазоподобный углерод (DLC) слоя, прямо или косвенно, на содержащем цирконий слое;
причем стеклянный субстрат с содержащим цирконий слоем и слоем, включающим в себя алмазоподобный углерод, является поддающимся термической обработке при температуре, достаточной для термической закалки, термического упрочнения и/или термического изгиба, так, чтобы вызвать выгорание слоя, включающего в себя алмазоподобный углерод, но не вызывая при этом значительного выгорания содержащего цирконий слоя.
2. Способ по п. 1, в котором содержащий цирконий слой включает в себя перед термической обработкой нитрид циркония.
3. Способ по п. 2, в котором содержащий цирконий слой
включает в себя после термической обработки оксид циркония.
4. Способ по п. 1, дополнительно включающий в себя нанесение временного защитного листа в жидкой или твердой форме на слой, включающий в себя алмазоподобный углерод.
5. Способ по п. 1, включающий в себя термическую обработку стеклянного субстрата с нанесенными на него содержащим цирконий слоем и слоем, включающим в себя алмазоподобный углерод.
6. Способ по п. 5, в котором упомянутая термическая обработка включает в себя термическую закалку.
7. Способ по п. 6, дополнительно включающий в себя удаление временного защитного листа перед упомянутой термической обработкой.
8. Способ по п. 5, в котором по меньшей мере часть содержащего цирконий слоя в результате упомянутой термической обработки становится самым внешним слоем покрытого изделия.
9. Способ по п. 8, в котором обработка ионным пучком выполняется с использованием аргона.
10. Способ по п. 8, в котором обработка ионным пучком выполняется с использованием азота.
11. Способ изготовления термически обработанного покрытого изделия, включающий в себя:
обеспечение стеклянного субстрата, включающего в себя первую и вторую главные поверхности, причем первая главная поверхность подвергнута воздействию оловянной ванны во время производства стеклянного субстрата и обрабатывается ионным пучком так, чтобы удалить поверхностную часть субстрата, включающую в себя олово, оксид олова и/или поверхностные загрязняющие примеси, вторая главная поверхность, являющаяся противоположной первой главной поверхности, подвергнута травлению кислотой, и первая главная поверхность поддерживает в порядке удаления от субстрата содержащий цирконий слой и слой, включающий в себя алмазоподобный углерод (DLC); и
термическую обработку стеклянного субстрата с расположенными на нем содержащим цирконий слоем и слоем, включающим в себя алмазоподобный углерод, так, чтобы удалить слой, включающий в себя алмазоподобный углерод, и сделать по меньшей мере часть содержащего цирконий слоя самым внешним слоем термически обработанного покрытого изделия.
12. Способ по п. 11, дополнительно включающий в себя перед упомянутой термической обработкой удаление временного защитного листа, нанесенного поверх содержащего цирконий слоя и слоя, включающего в себя алмазоподобный углерод.
13. Способ по п. 12, включающий в себя удаление временного защитного листа, нанесенного поверх содержащего цирконий слоя и слоя, включающего в себя алмазоподобный углерод, в результате упомянутой термической обработки.
14. Способ по п. 11, в котором содержащий цирконий слой состоит, по существу, из нитрида циркония до термической обработки и состоит, по существу, из оксида циркония после термической обработки.
15. Способ по п. 14, в котором слой, включающий в себя алмазоподобный углерод, имеет толщину 1-10 нм перед термической обработкой.
16. Способ по п. 11, в котором содержащий цирконий слой
имеет толщину 15-150 нм до и после упомянутой термической обработки.
17. Поддающееся термической обработке покрытое изделие, включающее в себя:
стеклянный субстрат, имеющий первую и вторую главные поверхности, причем первая главная поверхность является контактировавшей с оловом стороной субстрата и подвергнута травлению или фрезерованию ионным пучком с тем, чтобы удалить олово, оксид олова и/или поверхностные загрязняющие примеси с его поверхностной части, а вторая главная поверхность подвергнута травлению кислотой;
в котором первая главная поверхность по меньшей мере временно поддерживает, в порядке удаления от субстрата:
слой, включающий в себя нитрид циркония, и
слой, включающий в себя алмазоподобный углерод (DLC), и
в котором стеклянный субстрат является поддающимся термической обработке так, чтобы (a) вызвать удаление слоя, включающего в себя алмазоподобный углерод, и (b) преобразовать слой, включающий в себя нитрид циркония, в слой, включающий в себя оксид циркония, и
в котором подвергнутая травлению или фрезерованию ионным пучком первая главная поверхность создает дымчатость, которая будет более низкой после обработки, чем она была бы, если бы первая главная поверхность не была обработана травлением или фрезерованием ионным пучком.
18. Покрытое изделие по п. 17, в котором слой, включающий в себя алмазоподобный углерод, имеет толщину 1-10 нм до
термической обработки.
19. Покрытое изделие по п. 18, в котором содержащий цирконий слой имеет толщину 15-150 нм до и после термической обработки.
20. Термически обработанное покрытое изделие, включающее в себя:
стеклянный субстрат, имеющий первую и вторую главные поверхности, причем первая главная поверхность является контактировавшей с оловом стороной субстрата и подвергнута травлению или фрезерованию ионным пучком с тем, чтобы удалить олово, оксид олова и/или поверхностные загрязняющие примеси с его поверхностной части, а вторая главная поверхность подвергнута травлению кислотой;
в котором первая главная поверхность поддерживает в порядке удаления от субстрата слой, включающий в себя нитрид циркония, и слой, включающий в себя алмазоподобный углерод (DLC);
в котором обработанная травлением или фрезерованием ионным пучком первая главная поверхность создает дымчатость, которая будет более низкой после обработки, чем она была бы, если бы первая главная поверхность не была обработана травлением или фрезерованием ионным пучком.